СПОСОБ ЧАСТИЧНОЙ РЕГЕНЕРАЦИИ КАТАЛИЗАТОРА ПРЕВРАЩЕНИЯ МЕТАНОЛА В ОЛЕФИН И СПОСОБ ПРЕВРАЩЕНИЯ МЕТАНОЛА В ОЛЕФИН
METHOD FOR PARTIAL REGENERATION OF METHANOL TO OLEFIN CONVERSION CATALYST AND METHOD FOR METHANOL TO OLEFIN CONVERSION

Область техники настоящего изобретения
Настоящая заявка относится к способу частичной регенерации катализатора превращения метанола в олефин и к регенерированному катализатору и принадлежит к области химических катализаторов.
Уровень техники настоящего изобретения
Этилен и пропилен представляют собой важные основные исходные материалы для национальной экономики и занимают значительное стратегическое положение в развитии химической и нефтехимической промышленности. Исходный материал для получения этилена в Китае представляет собой, главным образом, лигроин, и его стоимость является относительно высокой. Промышленная технология превращения метанола в олефин начинается с угля, и легкий олефин с высокой селективностью успешно получают в процессе с псевдоожиженным слоем с применением катализаторов на основе силикоалюмофосфатов (SAPO). Однако дезактивация катализаторов типа SAPO будет происходить после реакции в течение определенного периода времени вследствие отложения кокса, и оказывается необходимым осуществление выжигания кокса для регенерации в целях восстановления активности и селективности катализатора. В документах предшествующего уровня техники в способе регенерации катализатора превращения метанола в олефин используют смесь азота и воздуха или водяного пара и воздуха в качестве исходного газа для регенерации. Посредством регулирования количества азота или водяного пара в исходном газе для регенерации предотвращают явление «неконтролируемого изменения температуры» или «остаточного горения» в процессе регенерации. Однако, применяя этот способ, производят большое количество парникового углекислого газа, что не является благоприятным для защиты окружающей среды и уменьшает использование атомов углерода в метаноле.
В документе US06/286604 раскрыт способ регенерации катализатора посредством смешивания воздуха и водяного пара, в котором объемное соотношение воздуха и водяного пара составляет 1:1, и температура регенерации находится в диапазоне от 450°С до 480°С. Когда используют этот способ, скорость выжигания кокса является очень высокой вследствие присутствия воздуха. Каталитический эффект катализатора после регенерации является сопоставимым с каталитическим эффектом свежего агента, селективность по отношению к начальному легкому олефину не увеличивается, и соответствующий эффект является эквивалентным полной регенерации.
Краткое раскрытие настоящего изобретения
Согласно аспекту настоящего изобретения предложен способ частичной регенерации катализатора превращения метанола в олефин, в котором можно частично газифицировать отложения кокса на дезактивированном катализаторе с применением водяного пара в целях быстрой и эффективной частичной регенерации дезактивированного катализатора превращения метанола в олефин. Это является более благоприятным для реакции превращения метанола в олефин, чем полная регенерация катализатора.
3
4
2
6
2
6
В документах предшествующего уровня техники для специалистов в данной области техники является общепризнанным, что до реакции МТО в целях повышения каталитической эффективности катализатора SAPO-34 осуществляют модификацию и структурную модификацию свежего катализатора на основе молекулярного сита SAPO-34, такую как модификация гетероатомами металла, модификация типа «корабль в бутылке», клеточная модификация и т.д. В способе модификации типа «корабль в бутылке» и клеточной модификации большая молекула образуется в клетке молекулярного сита на основе механизма углеводородного бассейна, что не только уменьшает число кислотных центров в клетке, но также уменьшает объем клетки, и в результате этого сокращается индукционный период реакции МТО, и улучшается селективность по отношению к легкому олефину. Согласно сообщениям в литературе, молекулы, которые могут модифицировать клетку, представляют собой, главным образом, РН, SiH, SiH и BH. Однако в отношении частичной регенерации дезактивированного катализатора существуют немногочисленные сообщения в литературе и патентные заявки, описывающие модификацию клеточной структуры посредством остаточных отложений кокса. В сочетании с современным промышленным производством оказывается необходимым удаление отложений кокса в максимально возможной степени с дезактивированных катализаторов в целях полной регенерации таким образом, чтобы обеспечить лучшие эксплуатационные характеристики катализатора. Однако авторы настоящей заявки в процессе творческого исследования обнаружили, что в приведенном выше утверждении присутствует техническая ошибка. Изобретательское открытие настоящей заявки заключается в том, что каталитические эксплуатационные характеристики дезактивированного катализатора превращения метанола в олефин и полностью регенерированного катализатора превращения метанола в олефин не являются удовлетворительными для реакции превращения метанола в олефин, но частично регенерированный катализатор, в котором сохранены отложения кокса в определенном количестве, проявляет лучшую каталитическую активность и может значительно улучшать селективность по отношению к начальным легким олефинам, а также обеспечивать максимально высокую селективность катализатора по отношению к легким олефинам, в результате чего улучшается суммарная селективность по отношению к легким олефинам.
Способ частичной регенерации катализатора превращения метанола в олефин, отличающийся тем, что способ включает помещение дезактивированного катализатора превращения метанола в олефин в регенератор для реакции частичной регенерации с получением регенерированного катализатора, причем по меньшей мере часть регенерированного катализатора имеет содержание кокса, составляющее более чем 1%.
Кроме того, в регенерированном катализаторе, получаемом посредством реакции частичной регенерации в регенераторе, по меньшей мере часть регенерированного катализатора предпочтительно имеет содержание кокса в диапазоне от 1,7% до 6%.
Предпочтительно нижний предел содержания кокса регенерированного катализатора, получаемого посредством реакции частичной регенерации в регенераторе, выбран из 1%, 1,5%, 1,7%, 1,76%, 2%, 2,94%, 3%, 3,89% и 4%, верхний предел выбран из 2%, 2,94%, 3%, 3,89%, 4%, 4,82%, 5,16%, 5,95% и 6%.
Кроме того, предпочтительно регенерированный катализатор, получаемый посредством реакции частичной регенерации в регенераторе, имеет содержание кокса в диапазоне от 2% до 6%.
В настоящей заявке формула для вычисления содержания кокса ω в катализаторе представляет собой следующую формулу I:
содержание кокса
250°C
900°C
В формуле I ω представляет собой выраженное в массовых процентах содержание кокса в катализаторе, и m представляет собой массу катализатора при повышении температуры до 250°С, и m представляет собой массу катализатора при повышении температуры до 900°С, причем процесс нагревания осуществляют на воздухе.
Предпочтительно в реакции частичной регенерации водяной пар вводят в регенератор.
2
2
Если воздух или кислород вводят в регенератор, реакция регенерации представляет собой реакцию между отложениями кокса на дезактивированном катализаторе и кислородом. Поскольку она является эквивалентной вышеупомянутой реакции горения кокса, оказывается затруднительным регулирование степени сгорания, и трудно получить частично регенерированный катализатор, причем каталитическая активность катализатора, содержащего отложения кокса, которые не полностью окислились до СО после реакции с О, является невысокой, а селективность по отношению к этилену и пропилену в реакции МТО также оказывается низкой.
В частности, когда воздух используют для регенерации катализатор, даже если степень реакции регулируют, и катализатор оказывается частично регенерированным, частичная регенерация катализатора посредством выжигания кокса с применением воздуха будет вызывать значительное изменение свойств остаточного кокса в составе катализатора. Совместный катализ регенерированного катализатора будет ослабляться в течение реакции МТО, и селективность по отношению к легким олефинам не может достигать максимума, поскольку кислород сначала реагирует с водородом, постепенно превращая остаточный кокс в тяжелые компоненты, в то время как тяжелые компоненты не проявляют каталитической активности в реакции превращения метанола в олефин.
2
Согласно предпочтительному варианту осуществления настоящей заявки водяной пар вводят в регенератор вместо регенерационного газа, содержащего кислород, и реакция регенерации согласно техническому решению настоящей заявки представляет собой реакцию между отложениями кокса на дезактивированном катализаторе и НО. В течение процесса регенерации водяной пар селективно реагирует с коксом таким образом, что свойства остаточного кокса можно эффективно регулировать посредством температуры и продолжительности регенерации, и в результате этого может быть дополнительно обеспечена селективность по отношению к легкому олефину в реакции. Согласно техническому решению настоящей заявки катализатор находится в контакте с водяным паром в атмосфере инертного газа таким образом, чтобы предотвратить воздействие воздуха на эксплуатационные характеристики катализатора.
Кроме того, предпочтительно продолжительность контакта между водяным паром, вводимым в регенератор, и дезактивированным катализатором превращения метанола в олефин находится в диапазоне от 10 минут до 40 минут.
-1
-1
Кроме того, предпочтительно водяной пар вводят в регенератор с объемной скоростью в диапазоне от 4 ч до 8 ч.
Предпочтительно реакцию частичной регенерации осуществляют при температуре в диапазоне от 600°С до 750°С;
Кроме того, предпочтительно реакцию частичной регенерации осуществляют при температуре в диапазоне от 710°С до 750°С;
Предпочтительно дезактивированный катализатор превращения метанола в олефин имеет содержание кокса в диапазоне от 7% до 12%.
Предпочтительно инертный газ также вводят в регенератор.
Инертный газ представляет собой по меньшей мере один газ, выбранный из азота, гелия, аргона и неона.
Кроме того, предпочтительно в реакции частичной регенерации, объемная доля кислорода в газовой фазе регенератора составляет ≤1%.
Предпочтительно катализатор превращения метанола в олефин подвергают реакции превращения метанола в олефин в реакторе с псевдоожиженным слоем, и дезактивированный катализатор превращения метанола в олефин перемещают в регенератор для реакции частичной регенерации с получением регенерированного катализатора, который представляет собой частично регенерированный катализатор. Частично регенерированный катализатор возвращают в реактор с псевдоожиженным слоем.
Согласно настоящей заявке не полностью регенерированный катализатор означает регенерированный катализатор, в котором отложения кокса на катализаторе частично удалены в результате регенерации, а часть отложений кокса остается на катализаторе. Он может также называться термином «частично регенерированный катализатор».
Предпочтительно катализатор представляет собой катализатор на основе молекулярного сита.
Предпочтительно катализатор превращения метанола в олефин представляет собой катализатор в псевдоожиженном слое.
Предпочтительно катализатор представляет собой катализатор на основе силикоалюмофосфатного молекулярного сита (сокращенно называется термином «молекулярное сито SAPO»).
Предпочтительно реактор представляет собой реактор с псевдоожиженным слоем.
Предпочтительно инертный газ вводят в реактор для продувки перед введением водяного пара. Предпочтительно инертный газ представляет собой по меньшей мере один газ, выбранный из аргона и азота.
Согласно другому аспекту настоящего изобретения предложен способ превращения метанола в олефин, в котором реакцию превращения метанола в олефин осуществляют в псевдоожиженном слое с применением катализатора превращения метанола в олефин, отличающийся тем, что по меньшей мере часть регенерированного катализатора имеет содержание кокса, составляющее более чем 1%.
Предпочтительно регенерированный катализатор имеет содержание кокса в диапазоне от 2% до 6%.
Предпочтительно регенерированный катализатор получают с применением по меньшей мере одного из описанных выше способов частичной регенерации катализатора превращения метанола в олефин.
Благоприятные эффекты, которые могут быть произведены согласно настоящей заявке, включают следующие:
2
1) Катализатор оказывается частично регенерированным посредством газификации отложений кокса на катализаторе с применением водяного пара в качестве регенерационного газа, и продукты газификации представляют собой, главным образом, СО и H, которые могут рециркулировать, в результате чего степень использования атомов углерода в метаноле может быть повышена.
2) Скорость газификации водяного пара является низкой, что оказывается благоприятным для регулирования количества остаточного кокса в катализаторе, причем реакцию газификации кокса с применением водяного пара осуществляется вблизи активного центра катализатора, и в результате этого кокс удаляется селективно.
3) Реакция МТО осуществляется с применением катализатора, частично регенерированного водяным паром, что может значительно улучшать селективность по отношению к начальному легкому олефину, а также обеспечивать наиболее высокую селективность, в результате чего улучшается суммарная селективность по отношению к легким олефинам. Селективность по отношению к начальному легкому олефину в случае полностью регенерированного катализатора составляет 62,57%, и селективность по отношению к начальному легкому олефину в случае частично регенерированного катализатора согласно настоящему способу можно регулировать в диапазоне от 63% до 83%.
4) Реакция МТО осуществляется с применением катализатора, частично регенерированного водяным паром, реагент метанол почти полностью подвергается превращению, и степень превращения метанола является такой же, как в случае свежего катализатора. Степень превращения метанола с применением частично регенерированного катализатора согласно данному способу приближается к 100%.
Краткое описание фигур
На фиг.1 представлено схематическое изображение, иллюстрирующее результаты исследования эксплуатационных характеристик частично регенерированного катализатора согласно варианту осуществления настоящего изобретения.
На фиг.2 представлено схематическое изображение, иллюстрирующее результаты исследования эксплуатационных характеристик частично регенерированного катализатора согласно варианту осуществления настоящего изобретения.
На фиг.3 представлено схематическое изображение, иллюстрирующее результаты исследования эксплуатационных характеристик частично регенерированного катализатора согласно варианту осуществления настоящего изобретения.
На фиг.4 представлено схематическое изображение, иллюстрирующее результаты исследования эксплуатационных характеристик частично регенерированного катализатора согласно варианту осуществления настоящего изобретения.
На фиг.5 представлено схематическое изображение, иллюстрирующее результаты исследования эксплуатационных характеристик частично регенерированного катализатора согласно варианту осуществления настоящего изобретения.
На фиг.6 представлено схематическое изображение, иллюстрирующее результаты исследования эксплуатационных характеристик частично регенерированного катализатора согласно варианту осуществления настоящего изобретения.
Подробное раскрытие варианта осуществления
Далее настоящая заявка подробно описана с представлением примеров, но настоящая заявка не ограничена данными примерами.
Используемый в целях настоящей заявки катализатор SAPO-34 превращения метанола в олефин приобретен на коммерческих условиях у компании Zhengda Energy Materials (Dalian) Co., Ltd.
Содержание кокса в составе катализатора измеряют следующим образом:
250°C
900°C
Катализатор нагревают до 250°С на воздухе и определяют массу катализатора, обозначаемую как m; затем катализатор нагревают до 900°С на воздухе и определяют массу катализатора, обозначаемую как m содержание кокса в составе катализатора вычисляют по следующей формуле I:
содержание кокса
Пример 1
-1
В реактор с неподвижным псевдоожиженным слоем загружают 4 г товарного катализатора SAPO-34 превращения метанола в олефин для осуществления реакции превращения метанола в олефин. Исходный материал для реакции представляет собой водный раствор метанола с концентрацией 80 мас. %, температура реакции составляет 490°С, давление составляет 0,1 МПа, и объемная скорость составляет 2,1 ч. После того, как катализатор дезактивируется, измеренное содержание кокса в дезактивированном катализаторе составляет 9,18%.
-1
-1
После того, как катализатор дезактивируется, газообразный азот со скоростью потока 100 мл/мин вводят в реактор для продувки, устанавливают температуру печи, нагревающей реактор. Когда температура повышается до 700°С, газообразный азот непрерывно продувают в течение 10 минут, и затем водяной пар вводят с массовой объемной скоростью 6 ч, и температуру выдерживают в течение 15 минут. Когда завершается газификация под действием водяного пара, отбирают небольшое количество катализатора для измерения содержания кокса. Содержание кокса составляет 5,95%. Регенерацию останавливают после превышения запрограммированной температуры, регенерационный газ заменяют газообразным азотом. Когда в нагревательной печи температура снижается до 490°С, ее выдерживают в течение 20 минут. Водный раствор метанола с концентрацией 80 мас. % вводят после того, как температура стабилизируется, объемная скорость составляет 2,1 ч, давление составляет 0,1 МПа, и осуществляют оценку реакции превращения метанола в олефин. Степень превращения метанола и селективность по отношению к олефину с применением регенерированного катализатора представлены на фиг.1. На фигуре «свежий агент» означает катализатор превращения метанола в олефин, который не был использован в примерах, то есть который в первый раз используется в качестве катализатора превращения метанола в олефин.
Пример 2
-1
В реактор с неподвижным псевдоожиженным слоем загружают 4 г товарного катализатора SAPO-34 превращения метанола в олефин для осуществления реакции превращения метанола в олефин. Исходный материал для реакции представляет собой водный раствор метанола с концентрацией 80 мас. %, температура реакции составляет 490°С, давление составляет 0,1 МПа, и объемная скорость составляет 2,1 ч. После того, как катализатор дезактивируется, измеренное содержание кокса в дезактивированном катализаторе составляет 11,88%.
-1
-1
После того, как катализатор дезактивируется, газообразный азот со скоростью потока 100 мл/мин вводят в реактор для продувки, устанавливают температуру печи, нагревающей реактор. Когда температура повышается до 700°С, газообразный азот непрерывно продувают в течение 10 минут, и затем водяной пар вводят с массовой объемной скоростью 6 ч, и температуру выдерживают в течение 30 минут. Когда завершается газификация под действием водяного пара, отбирают небольшое количество катализатора для измерения содержания кокса. Содержание кокса составляет 4,82%. Регенерацию останавливают после превышения запрограммированной температуры, регенерационный газ заменяют газообразным азотом. Когда в нагревательной печи температура снижается до 490°С, ее выдерживают в течение 20 минут. Водный раствор метанола с концентрацией 80 мас. % вводят после того, как температура стабилизируется, объемная скорость составляет 2,1 ч, давление составляет 0,1 МПа, и осуществляют оценку реакции превращения метанола в олефин. Степень превращения метанола и селективность по отношению к олефину с применением регенерированного катализатора представлены на фиг.2. На фигуре «свежий агент» означает катализатор превращения метанола в олефин, который не был использован в примерах, то есть который в первый раз используется в качестве катализатора превращения метанола в олефин.
Пример 3
-1
В реактор с неподвижным псевдоожиженным слоем загружают 4 г товарного катализатора SAPO-34 превращения метанола в олефин для осуществления реакции превращения метанола в олефин. Исходный материал для реакции представляет собой водный раствор метанола с концентрацией 80 мас. %, температура реакции составляет 490°С, давление составляет 0,1 МПа, и объемная скорость составляет 2,1 ч. После того, как катализатор дезактивируется, измеренное содержание кокса в дезактивированном катализаторе составляет 7,08%.
-1
-1
После того, как катализатор дезактивируется, газообразный азот со скоростью потока 100 мл/мин вводят в реактор для продувки, устанавливают температуру печи, нагревающей реактор. Когда температура повышается до 750°С, азот непрерывно продувают в течение 10 минут, и затем водяной пар вводят с массовой объемной скоростью 6 ч, и температуру выдерживают в течение 10 минут. Когда завершается газификация под действием водяного пара, отбирают небольшое количество катализатора для измерения содержания кокса. Содержание кокса составляет 5,16%. Регенерацию останавливают после превышения запрограммированной температуры, регенерационный газ заменяют газообразным азотом. Когда в нагревательной печи температура снижается до 490°С, ее выдерживают в течение 20 минут. Водный раствор метанола с концентрацией 80 мас. % вводят после того, как температура стабилизируется, объемная скорость составляет 2,1 ч, давление составляет 0,1 МПа, и осуществляют оценку реакции превращения метанола в олефин. Степень превращения метанола и селективность по отношению к олефину с применением регенерированного катализатора представлены на фиг.3. На фигуре «свежий агент» означает катализатор превращения метанола в олефин, который не был использован в примерах, то есть который в первый раз используется в качестве катализатора превращения метанола в олефин.
Пример 4
-1
В реактор с неподвижным псевдоожиженным слоем загружают 4 г товарного катализатора SAPO-34 превращения метанола в олефин для осуществления реакции превращения метанола в олефин. Исходный материал для реакции представляет собой водный раствор метанола с концентрацией 80 мас. %, температура реакции составляет 490°С, давление составляет 0,1 МПа, и объемная скорость составляет 2,1 ч. После того, как катализатор дезактивируется, измеренное содержание кокса в дезактивированном катализаторе составляет 9,18%.
-1
-1
После того, как катализатор дезактивируется, газообразный азот со скоростью потока 100 мл/мин вводят в реактор для продувки, устанавливают температуру печи, нагревающей реактор. Когда температура повышается до 750°С, газообразный азот непрерывно продувают в течение 10 минут, и затем водяной пар вводят с массовой объемной скоростью 6 ч, и температуру выдерживают в течение 20 минут. Когда завершается газификация под действием водяного пара, отбирают небольшое количество катализатора для измерения содержания кокса. Содержание кокса составляет 3,89%. Регенерацию останавливают после превышения запрограммированной температуры, регенерационный газ заменяют газообразным азотом. Когда в нагревательной печи температура снижается до 490°С, ее выдерживают в течение 20 минут. Водный раствор метанола с концентрацией 80 мас. % вводят после того, как температура стабилизируется, объемная скорость составляет 2,1 ч, давление составляет 0,1 МПа, и осуществляют оценку реакции превращения метанола в олефин. Степень превращения метанола и селективность по отношению к олефину с применением регенерированного катализатора представлены на фиг.4. На фигуре «свежий агент» означает катализатор превращения метанола в олефин, который не был использован в примерах, то есть который в первый раз используется в качестве катализатора превращения метанола в олефин.
Пример 5
-1
В реактор с неподвижным псевдоожиженным слоем загружают 4 г товарного катализатора SAPO-34 превращения метанола в олефин для осуществления реакции превращения метанола в олефин. Исходный материал для реакции представляет собой водный раствор метанола с концентрацией 80 мас. %, температура реакции составляет 490°С, давление составляет 0,1 МПа, и объемная скорость составляет 2,1 ч. После того, как катализатор дезактивируется, измеренное содержание кокса в дезактивированном катализаторе составляет 9,18%.
-1
-1
После того, как катализатор дезактивируется, газообразный азот со скоростью потока 100 мл/мин вводят в реактор для продувки, устанавливают температуру печи, нагревающей реактор. Когда температура повышается до 750°С, газообразный азот непрерывно продувают в течение 10 минут, и затем водяной пар вводят с массовой объемной скоростью 6 ч, и температуру выдерживают в течение 30 минут. Когда завершается газификация под действием водяного пара, отбирают небольшое количество катализатора для измерения содержания кокса. Содержание кокса составляет 2,94%. Регенерацию останавливают после превышения запрограммированной температуры, регенерационный газ заменяют газообразным азотом. Когда в нагревательной печи температура снижается до 490°С, ее выдерживают в течение 20 минут. Водный раствор метанола с концентрацией 80 мас. % вводят после того, как температура стабилизируется, объемная скорость составляет 2,1 ч, давление составляет 0,1 МПа, и осуществляют оценку реакции превращения метанола в олефин. Степень превращения метанола и селективность по отношению к олефину с применением регенерированного катализатора представлены на фиг.5. На фигуре «свежий агент» означает катализатор превращения метанола в олефин, который не был использован в примерах, то есть который в первый раз используется в качестве катализатора превращения метанола в олефин.
Пример 6
-1
В реактор с неподвижным псевдоожиженным слоем загружают 4 г товарного катализатора SAPO-34 превращения метанола в олефин для осуществления реакции превращения метанола в олефин. Исходный материал для реакции представляет собой водный раствор метанола с концентрацией 80 мас. %, температура реакции составляет 490°С, давление составляет 0,1 МПа, и объемная скорость составляет 2,1 ч. После того, как катализатор дезактивируется, измеренное содержание кокса в дезактивированном катализаторе составляет 9,18%.
-1
-1
После того, как катализатор дезактивируется, газообразный азот со скоростью потока 100 мл/мин вводят в реактор для продувки, устанавливают температуру печи, нагревающей реактор. Когда температура повышается до 750°С, газообразный азот непрерывно продувают в течение 10 минут, и затем водяной пар вводят с массовой объемной скоростью 6 ч, и температуру выдерживают в течение 40 минут. Когда завершается газификация под действием водяного пара, отбирают небольшое количество катализатора для измерения содержания кокса. Содержание кокса составляет 1,76%. Регенерацию останавливают после превышения запрограммированной температуры, регенерационный газ заменяют газообразным азотом. Когда в нагревательной печи температура снижается до 490°С, ее выдерживают в течение 20 минут. Водный раствор метанола с концентрацией 80 мас. % вводят после того, как температура стабилизируется, объемная скорость составляет 2,1 ч, давление составляет 0,1 МПа, и осуществляют оценку реакции превращения метанола в олефин. Степень превращения метанола и селективность по отношению к олефину с применением регенерированного катализатора представлены на фиг.6. На фигуре «свежий агент» означает катализатор превращения метанола в олефин, который не был использован в примерах, то есть который в первый раз используется в качестве катализатора превращения метанола в олефин.
Выше представлены только некоторые примеры настоящей заявки, которые не предназначены для ограничения настоящей заявки каким-либо образом. Хотя настоящая заявка раскрыта выше с представлением предпочтительного примера, это не предназначено для ограничения настоящей заявки. Любому специалисту в данной области техники понятно, что другие изменения и модификации посредством применения приведенного выше технического содержания без выхода за пределы объема технического решения настоящей заявки соответствуют эквивалентным вариантам осуществления и принадлежат к объему технического решения.